(57)【要約】      （修正有）【課題】イオン衝撃が施された面と，イオン衝撃が施されていない面とを区別できる医療用シートの提供。【解決手段】ポリテトラフルオロエチレンを含むシートの第１の面５の全部又は一部を１０−７〜１０−１気圧の真空度にてイオン衝撃により粗面化処理し，粗面化部３を形成する粗面化工程を含む第１の面５を有する医療用シート１の製造方法。粗面化部３のｂ値であるｂ１値と，第２の面７のｂ値であるｂ２値の差をΔｂとしたときに，Δｂが２〜１１である医療用シート１。粗面化部３が、表面の粗さの値であるＲｚ値が８〜１４であり、Ｒａ値が０．６５〜１．５以下である、医療用シート１。【選択図】図１
2019025824.tif 000002
【特許請求の範囲】
【請求項１】
粗面化部を有する第１の面（５）と，第１の面（５）反対に位置する第２の面（７）を有し，ポリテトラフルオロエチレンを含む医療用シート（１）であって，
前記粗面化部（３）は，表面粗さの値であるＲｚ値が８以上１４以下であり，Ｒａ値が０．６５以上１．５以下である，医療用シート。
【請求項２】
請求項１に記載の医療用シートであって，前記粗面化部（３）はイオン衝撃部により改質された部分である，医療用シート。
【請求項３】
請求項１に記載の医療用シートであって，前記粗面化部（３）は第１の面（５）の一部である，医療用シート。
【請求項４】
請求項１に記載の医療用シートであって，前記粗面化部（３）のｂ値であるｂ１値と，第２の面（７）のｂ値であるｂ２値の差をΔｂとしたときに，Δｂが２以上１１以下である医療用シート。
【請求項５】
ポリテトラフルオロエチレンを含むシートの第１の面（５）の全部又は一部をイオン衝撃により粗面化処理し，粗面化部（５）を形成する粗面化工程を含む医療用シートの製造方法であって，
前記イオン衝撃は，１０−７気圧以上１０−１気圧以下の真空度にて連続的に行われる，方法。
【請求項６】
請求項５に記載の医療用シートの製造方法であって，
前記粗面化工程を経た前記ポリテトラフルオロエチレンを含むシートを加熱し，医療用シートを得る加熱工程をさらに含む，方法。
【請求項７】
請求項５に記載の医療用シートの製造方法であって，
前記粗面化部（３）は，表面粗さの値であるＲｚ値が８以上１４以下であり，Ｒａ値が０．６５以上１．５以下である，方法。
【請求項８】
請求項５に記載の医療用シートの製造方法であって，
前記加熱工程は，６０℃以上３００℃以下の温度で１０秒以上１０分以下前記シートを加熱する工程である，方法。
【発明の詳細な説明】
【技術分野】
【０００１】
本発明は，医療用シートに関する。より詳しく説明すると，本発明は，生体補修材料や人工膜等に利用することができる医療用シートに関する。
【背景技術】
【０００２】
特許４４４５６９７号公報及び特許５５０５７５２号公報には，生体修復材料が開示されている。
【先行技術文献】
【特許文献】
【０００３】
【特許文献１】特許４４４５６９７号公報
【特許文献２】特許５５０５７５２号公報
【発明の概要】
【発明が解決しようとする課題】
【０００４】
上記の公報に記載された生体修復材料は，イオン衝撃がされている面とそうでない面との区別がつきにくかった。生体修復材料や人工膜は，生体内に埋入等される。このため，着色料を用いることは難しく，また組成が変わると改めて承認を取り直す必要がある。このため，イオン衝撃が施された面（部分）と，イオン衝撃が施されていな面（部分）とを区別できる医療用シートが望まれた。さらには，医療用シートを用いて人工血管を作成した際に，血管内皮細胞が定着しやすいものが望まれた。
【課題を解決するための手段】
【０００５】
本発明は，基本的には，ｅＰＴＦＥ（延伸ポリテトラフルオロエチレン）などの樹脂シートの一方の面の全体又は一部にイオン衝撃などにより粗面化処理を行った後に加熱処理を施すことで，粗面化処理を施した部分のみが物性を変えずに変色するという知見に基づく。また，本発明は，イオン衝撃を行う際に，イオン衝撃装置の真空度を一定の値に維持し続け，イオン衝撃を連続的に行うことで，イオン衝撃の効果を高め，高い粗面化を達成できるという知見に基づく。
【０００６】
本発明は，医療用シートに関する。この医療用シートは，粗面化部３を有する第１の面５と，第１の面５反対に位置する第２の面７を有し，ポリテトラフルオロエチレンを含む医療用シート１である。
そして，粗面化部３は，表面粗さの値であるＲｚ値が８以上１４以下であり，Ｒａ値が０．６５以上１．５以下である。粗面化部３はイオン衝撃部により改質された部分であることが好ましい。粗面化部３は，第１の面５の一部であってもよいし，第１の面５の全体であってもよい。粗面化部３のｂ値であるｂ１値と，第２の面７のｂ値であるｂ２値の差をΔｂとしたときに，Δｂが２以上１１以下であるものが好ましい。
【０００７】
本発明は，医療用シートの製造方法をも提供する。この方法は，ポリテトラフルオロエチレンを含むシートの第１の面５の全部又は一部をイオン衝撃により粗面化処理し，粗面化部５を形成する粗面化工程を含む医療用シートの製造方法である。そして，イオン衝撃は，１０−７気圧以上１０−１気圧以下の真空度にて連続的に行われる。この方法は，粗面化工程を経たポリテトラフルオロエチレンを含むシートを加熱し，医療用シートを得る加熱工程をさらに含むものが好ましい。粗面化部３は，表面粗さの値であるＲｚ値が８以上１４以下であり，Ｒａ値が０．６５以上１．５以下であるものが好ましい。加熱工程の例は，６０℃以上３００℃以下の温度で１０秒以上１０分以下シートを加熱する工程である。
【発明の効果】
【０００８】
本発明によれば，イオン衝撃が施された面（部分）と，粗面化処理が施されていな面（部分）を区別できる医療用シートを製造できる医療用シートや，区別できる医療用シートを提供できる。また，この医療用シートを用いて人工血管を作成したところ，血管内皮細胞が定着しやすいものであった。
【図面の簡単な説明】
【０００９】
【図１】図１は，本発明の医療用シートを示す概念図である。図１（ａ）は，第１の面を示し，図１（ｂ）は第２の面を示す。
【発明を実施するための形態】
【００１０】
以下，図面を用いて本発明を実施するための形態について説明する。本発明は，以下に説明する形態に限定されるものではなく，以下の形態から当業者が自明な範囲で適宜修正したものも含む。  
【００１１】
本発明は，医療用シートに関する。医療用シートは，生体組織への癒着性・接着性が高い部分と，低い部分を有し，医療において用いることができるシートを意味する。このシートは，例えば，特定の組織を癒着させる一方，反対の面は組織とは癒着しないといった用い方をすることができる。また，この医療用シートを丸めることで，人工血管を得ることもできる。さらにこの医療用シートは，所定の形状に裁断等することで，人工弁や各種の移植に用いることができる。医療用シートは，特許４４４５６９７号公報に記載された生体修復材料であってもよいし，特許５５０５７５２号公報に記載された人工硬膜や筋肉に対する接着性を有する補填材料であってもよい。これら最も好ましい材料は，大きさが７．５ｃｍ×１０．０ｃｍ〜２６．０ｃｍ×３４．０ｃｍの範囲の楕円形状である。円形，四角形，三角形，及び特別に適合するように作られた形状のような，他の平面形状もまた本発明の使用に想定される。形状とは無関係に，適した移植可能なシート材料の大きさの範囲は小さくて１．０ｃｍ×１．０ｃｍから大きくて５０．０ｃｍ×５０．０ｃｍであり，５．０ｃｍ×５．０ｃｍ〜４０．０ｃｍ×４０．０ｃｍの大きさの小片が好ましく，７．０ｃｍ×７．０ｃｍ〜２０．０ｃｍ×２０．０ｃｍの範囲の小片であってもよい。
【００１２】
図１に示されるように，この医療用シート１は，粗面化部３を有する第１の面５と，第１の面５の反対に位置する第２の面７を有し，ポリテトラフルオロエチレンを含む医療用シート１である。図１は，本発明の医療用シートを示す概念図である。図１（ａ）は，第１の面を示し，図１（ｂ）は第２の面を示す。粗面化部３とは，第２の面に比べて表面粗さが粗い部分を意味する。粗面化部３はイオン衝撃により改質された部分であってもよい。粗面化部３は，第１の面５全体であってもよいし，第１の面の特定の部分であってもよい。第１の面の特定の部分のみを粗面化したい場合は，例えば，粗面化しない部分をマスクした状態で，粗面化処理を施せばよい。粗面化部３は表面粗さの値であるＲｚ値が８以上１４以下（好ましくは，９以上１３以下，又は９．５以上１２．５以下，又は１０以上１２以下）であり，Ｒａ値が０．６５以上１．５以下（好ましくは０．７以上１．４以下，又は０．８以上１．３以下）であってもよい。これらの値は，ＪＩＳ  Ｂ  ０６０１−２００１に準拠して求めればよい。
【００１３】
このような表面粗さを有する医療用シートは，加熱処理を行うことで，粗面化部とそうでない部分との変色の程度が異なるので，粗面化部とそうでない部分とを有する医療用シートを得ることができる。また，後述するように，上記の表面粗さを有する医療用シートを用いて人工血管を製造した場合，血管内皮細胞が定着しやすいものであった。
【００１４】
この医療用シートは，粗面化部とそうでない部分とを色味の違いに基づいて目視により判別できるものであることが好ましい。
【００１５】
Ｌａｂ表色法は，ＪＩＳ Ｚ８７３０に規定される三刺激値Ｘ，Ｙ，Ｚを用いて下記式から求められる。
【００１６】
Ｌ＝１０Ｙ１／２  …（１）
ａ＝１７．５（１．０２Ｘ−Ｙ）／Ｙ１／２  …（２）
ｂ＝７．０（Ｙ−０．８４７Ｚ）／Ｙ１／２  …（３）
Ｌ：ハンター（Ｒ．  Ｓ．  Ｈｕｎｔｅｒ）の色差式における明度指数。
ａ，ｂ：ハンターの色差式における色座標。
Ｘ，Ｙ，Ｚ：Ｘ，Ｙ，Ｚ表色示における三刺激値Ｘ，Ｙ，Ｚの値。
【００１７】
上記Ｌａｂ表色のうち，Ｌは明度を表し，一般的には１００〜０までの値である。明度とは色の明暗の状況，即ち明るさの度合をいう。このＬ値が大きいほど明るいことを意味する。
【００１８】
また，ａ，ｂは色彩を表し，ａ値は赤−緑方向，ｂ値は黄−青方向を表す。従って，ａ値が大きくなると赤味が強くなり，小さくなると緑味が強くなり，ｂ値が大きくなると黄味が強くなり，小さくなると青味が強くなる。
【００１９】
そして，この医療用シートは，粗面化部３のｂ値であるｂ１値と，第２の面７のｂ値であるｂ２値の差をΔｂとしたときに，Δｂが２以上１１以下である。Δｂは，通常ｂ１値−ｂ２値により求められる。Δｂが４以上１０以下であってもよいし，Δｂが５以上，９．５以下でもよいし，Δｂが６以上，９．５以下でもよいし，Δｂが６以上，９以下でもよいし，Δｂが７以上，８．５以下でもよい。このように本発明の医療用シートは，粗面化部が黄色味かかるので，粗面化部を有する面と，粗面化部を有していない面と区別することができる（なお，両面共に部分的に粗面化部を有していて，粗面化部の色味により粗面化部か否かを判断できるものであってもよい）。
【００２０】
この医療用シートは，粗面化部が，若干赤みがかった色を呈することによっても区別することができる。特に，黄色系の蛍光灯のもとで，粗面化部を判別するためには，赤みがかった色味と，緑がかった色味とで区別を行うことができる。従来の医療用シートは，若干緑がかった色味をしていた。一方，本発明の医療用シートは若干赤みがかった色を呈した。この医療用シートは，粗面化部３のａ値であるａ１値と，第２の面７のａ値であるａ２値の差をΔａとしたときに，Δａが０．１以上１以下であることが好ましい。Δａは，通常ａ１値−ａ２値により求められる。Δａが０．１５以上０．９以下であってもよいし，Δａが０．２以上，０．５以下でもよい。
【００２１】
ポリテトラフルオロエチレンの例は，延伸ポリテトラフルオロエチレン（ｅＰＴＦＥ）である。延伸ポリテトラフルオロエチレンの例は，米国特許第３９５３５６６号及び第４１８７３９０号に従って作られた，延伸多孔質ポリテトラフルオロエチレンである。なお，実施例では，基本的には，延伸ポリテトラフルオロエチレンを用いて実験を行った。一方，実施例で実証された効果は，ポリテトラフルオロエチレン系のシート全般に有効であると考えられる。
【００２２】
次に本発明は，医療用シートの製造方法に関する。この方法は，
ポリテトラフルオロエチレンを含むシートの第１の面５の全部又は一部を粗面化し粗面化部５を形成する粗面化工程を含む。そして，粗面化工程は，１０−７気圧以上１０−１気圧以下の真空度にて連続的にイオン衝撃を行う。この方法は，粗面化工程を経たポリテトラフルオロエチレンを含むシートを加熱し，医療用シートを得る加熱工程と，を含んでもよい。従来，シートの表面を有機溶媒で洗浄していた。一方，シートの表面を有機溶媒で洗浄すると，有機溶媒がシート表面に残留し，シート表面に有機溶媒に由来する化合物が付着していた。このため，本発明は，シートの切断や，シートを粗面化する作業をクリーンルーム内で行い，シート表面を有機溶媒で洗浄しないことが好ましい。イオン衝撃は，後述のとおり，真空チャンバ内で連続的に行うものが好ましい。
【００２３】
粗面化工程における粗面化処理の例は，イオン注入（イオン衝撃），プラズマ処理，コロナ処理，ＵＶ処理，ケミカルブラスト及びサンドブラストである。この製造方法は，粗面化部３について，表面粗さの値であるＲｚ値が８以上１４以下であり，Ｒａ値が０．６５以上１．５以下であってもよい。つまり，従来の医療用シートよりやや表面を粗くした状態で，次の加工工程を行うことが好ましい。イオン注入については，例えば，従来のイオン注入法においてイオン衝撃中の真空チャンバ内（イオン衝撃装置内）の真空度を一定の範囲に保ち，連続的にイオン衝撃を行うこと，及びｘ軸方向及びｙ軸方向のイオン衝撃量を制御することにより，好ましい表面粗さを達成できる。イオン密度（ドース量φ）の例は，１×１０１３イオン／ｃｍ２以上１×１０１６イオン／ｃｍ２以下であり，１×１０１４イオン／ｃｍ２以上１×１０１５イオン／ｃｍ２以下でもよい。イオンの加速電圧の例は，３０ｋｅＶ以上２０００ｋｅＶ以下であり，７０ｋｅＶ以上３００ｋｅＶ以下でもよいし，１００ｋｅＶ以上２５０ｋｅＶ以下でもよい。イオン照射時間の例は，１分以上５時間以下であり，１０分以上２時間以下でもよいし，３０分以上１時間以下でもよい。
【００２４】
チャンバ内の真空度の例は，１０−７気圧以上１０−１気圧以下であり，１０−６気圧以上１０−２気圧以下でもよいし，１０−５気圧以上５×１０−３気圧以下でもよいし，１０−４気圧以上１０−３気圧以下でもよい。真空系自体は公知であり，真空チャンバと真空チャンバに接続されたポンプとを含む真空系を用いることで，所望の真空度を達成できる。適切に排気を行いつつイオン衝撃を行うことで，イオン衝撃を連続的に行うことができる。これにより良好な表面粗さを達成できたと考えられる。また，イオン照射量をｘ軸方向及びｙ軸方向で均一となるように制御することが好ましい。このためには，イオン照射用のノズルの位置や方向を制御すればよい。このようにすると，好ましい表面粗さを達成できる。例えば，このような状態に表面粗さを制御した後に，加熱処理を行うことで，医療用シートをより黄色みがからせることができる。
【００２５】
ＰＴＦＥの表面改質の例は，Ｏ２やＡｒガスを利用して、基材表面に官能基の導入や表面のエッチングを行う手法，有機モノマーをプラズマ下で重合させ，基材表面に薄膜を形成させるプラズマ重合法である。
【００２６】
加熱工程が，６０℃以上３００℃以下の温度で１０秒以上１時間以下シートを加熱する工程であってもよい。加熱温度は，例えば，６０℃以上１５０℃以下でもよく，１００℃以上１３０℃以下でもよい。特にエチレンオキシドガス（ＥＯＧ）滅菌を行う場合は，６０℃以上１００℃以下でもよく，６５℃以上８０℃以下でもよい。また，加熱温度は，１１０℃以上１４０℃以下でもよいし，１１０℃以上１３０℃以下でもよい。加熱時間は，加熱温度に合わせて適宜調整すればよく，１０分以上４５分以下でもよいし，１５分以上３０分以下でもよいし，２０秒以上５分以下でもよいし，４０秒以上２分以下でもよい。加熱工程を経たシートを冷却した後，粗面化部３のｂ値であるｂ１値と，第１の面５反対に位置する第２の面７のｂ値であるｂ２値の差をΔｂとしたときに，Δｂが２以上１１以下となるようにシートを加熱することが好ましい。
【実施例１】
【００２７】
クリーンルーム内で，ゴア社製ｅＰＴＦＥであるゴアテックス（登録商標）を１０ｃｍ×１０ｃｍに切り取りｅＰＴＦＥシートを得た。ｅＰＴＦＥシートの表面を有機溶媒で洗浄せず，イオン注入装置を用いて，ｅＰＴＦＥシートにイオン衝撃を施し，表面を改質した。イオン衝撃の条件は以下の通りであった。
イオン：Ａｒ＋
エネルギー：１５０ＫｅＶ
イオン密度：５×１０１４イオン／ｃｍ２
【００２８】
イオン衝撃を行う間，イオン注入装置内の真空度を１０−５気圧以上１０−４気圧に維持した。また，イオン衝撃がシートのｘ軸方向及びｙ軸方向で均一となるように，イオンの照射量を調整した。
【００２９】
表面を改質したｅＰＴＦＥシートをオートクレーブ（１２０℃）にて，２０分間加熱処理を行った。オートクレーブによる加熱後常温になるまでｅＰＴＦＥシートを静置した。このようにして医療用シートを得た。
【００３０】
［参考例１］
オートクレーブによる加熱を行わなかった以外は，実施例１と同様にして医療用シートを得た（参考例１）。
【００３１】
得られた医療用シートの表面粗さを測定した。表面粗さは，オリンパス社製３Ｄ測定レーザー顕微鏡ＯＬＹＭＰＵＳ  ＯＬＳ４０００を用いた。得られた結果を表１に示す。
【００３２】
【表１】
2019025824.tif 000003
【００３３】
得られた医療用シートの色調を測定した。色調の測定には，コニカミノルタ社製分光測色計を用いた。得られた結果を表２に示す。
【００３４】
【表２】
2019025824.tif 000004
【００３５】
目視により観察したところ，イオン衝撃を施した部分は，参考例１のものにくらべ明らかに黄色みがかっており，イオン衝撃の有無を明確に区別できる状態となっていた。
【００３６】
［実施例２］
オートクレープの温度を１３０℃をとした以外は実施例１と同様にして医療用シートを得た。
【００３７】
［実施例３］
オートクレープの時間を３分をとした以外は実施例１と同様にして医療用シートを得た。
【００３８】
［実施例４］
ｅＰＴＦＥシートの代わりに，ＰＴＦＥシートを用いた以外は実施例１と同様にして医療用シートを得た。
【００３９】
［実施例５］
粗面化処理部を部分的とした以外は実施例１と同様にして医療用シートを得た。
【００４０】
［実施例６］
イオン注入の代わりにサンドブラストを用いた以外は実施例１と同様にして医療用シートを得た。
【００４１】
［実施例７］
イオン注入の代わりにプラズマエッチングを施した以外は実施例１と同様にして医療用シートを得た。
【００４２】
［実施例８］
オートクレープの代わりに７０℃のＥＯＧ滅菌を施した以外は，実施例１と同様にして医療用シートを得た。
【００４３】
［実施例９］
ゴア社製ｅＰＴＦＥであるゴアテックス（登録商標）の代わりに，住友電工社製ポアフロン（登録商標）を用いた以外は，実施例１と同様にして医療用シートを得た。
【００４４】
実施例２〜７及び９のものは，実施例１のものに近いほど黄色みがかっていたが，実施例１のものが最も黄色が強く処理の有無を明確に把握できた。実施例８のものは，参考例１のものに比べて若干黄色みがみられ，注意して観察することにより，処理の有無を把握することができた。また，実施例１におけるイオン衝撃条件を種々変えて同様の実験を行ったところ，上記の実施例１〜９及び参考例１と同様の傾向を示した。
【００４５】
［比較例１］
特許４４４５６９７号公報の実施例について，実際に行われた条件に従って医療用シートを作成した。
延伸ポリテトラフルオロエチレン（ｅＰＴＦＥ）の表面を有機溶媒で洗浄した。その後，２００ＫｅＶにてイオンビームを照射（Ｎｅ＋，  １５０ｋｅＶ，  ５×１０１４  ｉｏｎｓ／ｃｍ２）した。イオン衝撃を行うたびに真空度が落ちるため，イオン衝撃とイオン衝撃を中止して排気を行う作業を繰り返した。また，イオン衝撃の方向面での均一性を調整しなかった。得られた医療用シートの色調を測定した。色調の測定には，コニカミノルタ社製分光測色計を用いた。
【００４６】
比較例１において得られた医療用シートの表面粗さは，Ｒｚ値が平均値５（標準偏差０．５）であり，Ｒａ値が平均値０．５２（標準偏差０．０５）であった。このシートは，イオンビームを照射した面と照射しない面との色味を区別することができなかった。このシートの粗面化部分のｂ値の平均は負の値であると考えられる。
【００４７】
［実施例１０］
比較例１において得られた医療用シートをオートクレープ（１２０℃）にて，２０分間加熱処理を行った。オートクレープによる加熱後常温になるまでｅＰＴＦＥシートを静置した。このようにして医療用シートを得た。目視により観察したところ，イオン衝撃を施した部分は，比較例２のものにくらべ若干識別できるように色味がついていた。このシートのｂ値は２〜３程度であった。
【００４８】
上記した実施例，参考例及び比較例におけるシートを用い，内径が４ｍｍ，６ｍｍの人工血管（医療用チューブ）を作成した。作成した人工血管にヒト全血を１,２，４，８，２４,４８時間流入した際の血液の凝固成分を観察した。その結果，実施例１のものは，極めて早期に血栓膜が形成され，その血栓膜の上に血管内皮細胞が定着し良好な人工血管であった。一方，比較例１のものは，血液の漏れ等はなく人工血管として機能するものの，血管内皮細胞が定着するまで長時間かかった。それ以外の実施例や参考例は，実施例１と比較例１の間の性能を発揮した。
【産業上の利用可能性】
【００４９】
本発明は，医療機器の分野で利用されうる。
【符号の説明】
【００５０】
１  医療用シート，  ３  粗面化部，  ５  第１の面，  ７  第２の面
【図１】
2019025824.tif 000005
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
粗面化部を有する第１の面（５）と，第１の面（５）反対に位置する第２の面（７）を有し，ポリテトラフルオロエチレンを含む医療用シート（１）であって，
前記粗面化部（３）は，表面粗さの値であるＲｚ値が８以上１４以下であり，Ｒａ値が０．６５以上１．５以下であり，
前記粗面化部（３）のｂ値であるｂ１値と，第２の面（７）のｂ値であるｂ２値の差をΔｂとしたときに，Δｂが２以上１１以下である，医療用シート。
【請求項２】
請求項１に記載の医療用シートであって，前記粗面化部（３）はイオン衝撃部により改質された部分である，医療用シート。
【請求項３】
請求項１に記載の医療用シートであって，前記粗面化部（３）は第１の面（５）の一部である，医療用シート。